(57)【要約】      （修正有）【課題】厳しい潤滑環境下で使用される円すいころ軸受において、円すいころの大端面と内輪の大つば面とのすべり接触部に適正な油膜形成を促し、円滑な回転を可能にすること。【解決手段】外輪１３と、大つば面１２ｅが設けられた内輪１２と、複数の円すいころ１４と、保持器とを備え、円すいころの大端面１４ｂが内輪の大つば面に接触して案内される円すいころ軸受１において、円すいころの大端面の設定曲率半径をＲ、円すいころの円錐角の頂点から内輪の大つば面までの基本曲率半径をＲBASEとしたとき、基本曲率半径ＲBASEが１００ｍｍ以下のものであって、設定曲率半径Ｒと基本曲率半径ＲBASEとの比率Ｒ／ＲBASEを０．９０以下とすると共に、円すいころの大端面の実曲率半径をＲACTUALとしたとき、この実曲率半径ＲACTUALと設定曲率半径Ｒとの比率ＲACTUAL／Ｒが０．５を超える値である。【選択図】図２
2020029906.tif 000002
【特許請求の範囲】
【請求項１】
内周に円錐状の軌道面を有する外輪と、
外周に円錐状の軌道面を有し、この軌道面の大径側に大つば面が設けられた内輪と、
前記両軌道面間に転動自在に配列された複数の円すいころと、
前記円すいころを収容する保持器とを備え、
軸受使用時に前記円すいころの大端面が前記内輪の大つば面に接触して案内される円すいころ軸受において、
前記円すいころの大端面の設定曲率半径をＲ、前記円すいころの円錐角の頂点から前記内輪の大つば面までの基本曲率半径をＲBASEとしたとき、前記基本曲率半径ＲBASEが１００ｍｍ以下のものであって、
前記設定曲率半径Ｒと前記基本曲率半径ＲBASEとの比率Ｒ／ＲBASEを０．９０以下とすると共に、
前記円すいころの大端面の実曲率半径をＲACTUALとしたとき、この実曲率半径ＲACTUALと前記設定曲率半径Ｒとの比率ＲACTUAL／Ｒが０．５を超える値であることを特徴とする円すいころ軸受。
【請求項２】
前記設定曲率半径Ｒと前記基本曲率半径ＲBASEとの比率Ｒ／ＲBASEを０．７０〜０．９０の範囲としたことを特徴とする請求項１に記載の円すいころ軸受。
【請求項３】
前記円すいころの大端面および前記内輪の大つば面が、超仕上げ加工面であることを特徴とする請求項１又は請求項２に記載の円すいころ軸受。
【請求項４】
前記内輪の大つば面に逃げ面が形成されていることを特徴とする請求項１〜３のいずれか一項に記載の円すいころ軸受。
【請求項５】
前記内輪の軌道面および前記外輪の軌道面は、ストレート形状又は緩やかな円弧のフルクラウニング形状とし、
前記円すいころの転動面は、対数クラウニング形状であることを特徴とする請求項１〜４のいずれか一項に記載の円すいころ軸受。
【請求項６】
前記内輪、前記外輪および前記円すいころの少なくとも一つが、窒素富化層を有し、かつ、窒素富化層の深さが０．２ｍｍ以上であることを特徴とする請求項５に記載の円すいころ軸受。
【請求項７】
前記内輪、前記外輪および前記円すいころの少なくとも一つが、窒素富化層を有し、かつ、前記窒素富化層におけるオーステナイト結晶粒の粒度番号が１０番を超える範囲にあることを特徴とする請求項５又は請求項６に記載の円すいころ軸受。
【請求項８】
前記円すいころ軸受の用途が自動車のトランスミッション又はデファレンシャルであることを特徴とする請求項１〜７のいずれか一項に記載の円すいころ軸受。
【発明の詳細な説明】
【技術分野】
【０００１】
本発明は、円すいころ軸受に関する。
【背景技術】
【０００２】
自動車用途では、ラジアル荷重、アキシアル荷重およびモーメント荷重を受ける部位に円すいころ軸受が多く使用される。円すいころ軸受は、使用時、円すいころの大端面と内輪の大つば面で接触し、一定のアキシアル荷重を受けることができる。しかし、円すいころの大端面と内輪の大つば面の上記の接触は転がり接触ではなく、すべり接触となる。すべり接触であるために、潤滑環境が不十分であると発熱し、急昇温する恐れがある。
【０００３】
上記問題点を解決するためには、円すいころの大端面と内輪の大つば面との接触部における摩擦によるトルクロスと発熱を低減する必要があり、次のような技術が提案されている（特許文献１〜３）。
【０００４】
特許文献１には、円すいころの大端面と内輪の大つば面の接触部における油膜厚さを向上（発熱低減）させる手法として、円すいころの大端面の曲率半径をＲとし、円すいころの円錐角の頂点から内輪の大つば面（円すいころとの接触部）までの距離をＲBASEとしたときに、Ｒ／ＲBASEを０．７５〜０．８７の範囲にすることが提案されている。
【０００５】
特許文献２には、円すいころの大端面と内輪の大つば面との間の接触領域への潤滑油の引き込み作用を高めて十分な油膜を形成させる手法および円すいころのスキュー時のころ大端面へのエッジ当り（疵の問題）を解決する手法が提案されている。
【０００６】
また、特許文献３には、円すいころ軸受に発生し得る接触面圧を適正化し、軸受寿命の延長を図れる手法として、円すいころ等に対数クラウニング形状を付与することが提案されている。
【先行技術文献】
【特許文献】
【０００７】
【特許文献１】特開２０００−１７０７７４号公報
【特許文献２】特許第４１６５９４７号公報
【特許文献３】特許第５３３４６６５号公報
【発明の概要】
【発明が解決しようとする課題】
【０００８】
近年、自動車は、モータ併用のハイブリット車又は電気自動車の普及に伴い、変速機構、減速機構としてのトランスミッション又はデファレンシャルのコンパクト化が進んでいる。また、自動車の出力（排気量等）の大小に関わらず、トランスミッションやデファレンシャルの共通化の動向がある。このようなトランスミッション、デファレンシャルの傾向に伴い、使用される円すいころ軸受のサイズの小型化及び高負荷荷重が要求されている。
【０００９】
潤滑環境面では、自動車のトランスミッション又はデファレンシャルに使用される円すいころ軸受の潤滑は、ケーシング内に溜められた潤滑油がギヤの回転により跳ね上げられて生じる潤滑油の飛沫により行われるが、ケーシング内構造が複雑な場合には、潤滑不足が生じることも考えられる。このように、自動車のトランスミッション又はデファレンシャルに使用される円すいころ軸受は、厳しい潤滑環境下で使用される。
【００１０】
また、近年、潤滑油の撹拌抵抗により発生するエネルギー損失を抑えるため、自動車のトランスミッション又はデファレンシャルにおいて低粘度の潤滑油を使用することや、潤滑油の量を少なくする傾向にある。上述した軸受サイズの小型化が要求される一方で、円すいころ軸受に負荷される荷重は大きく、かつ、上記のような低粘度の潤滑油の使用により、潤滑条件も一層厳しくなる状況にある。
【００１１】
特許文献１のＲ／ＲBASEを０．７５〜０．８７の範囲にする技術は、円すいころの大端面と内輪の大つば面の接触部における油膜厚さを向上（発熱低減）する手法として優れたものである。しかし、円すいころの大端面の加工後の実曲率半径の許容範囲が規定されていないので、Ｒ／ＲBASEを０．７５〜０．８７の範囲内に設定しても、上記の実曲率半径が小さくなると、円すいころの大端面と内輪の大つば面との接触部に想定よりも大きなつば面圧を誘発することが判明した。特に、軸受サイズの小型化が要求される中で、ＲBASEが１００ｍｍ以下の小型の部類に属する円すいころ軸受における上記の問題は、工業上重要な課題であり、これに着目したのが本発明である。
【００１２】
本発明は、上記の問題に鑑み、厳しい潤滑環境下で使用されるＲBASEが１００ｍｍ以下の小型の部類に属する円すいころ軸受において、円すいころの大端面と内輪の大つば面とのすべり接触部に適正な油膜形成を促し、円滑な回転を可能にすることを目的とする。
【課題を解決するための手段】
【００１３】
本発明者は、上記の目的を達成するために種々検討した結果、以下の分析と新たな着想によって、本発明に至った。
（１）ＲBASEが１００ｍｍ以下の小型の部類に属する円すいころ軸受では、これに使用する円すいころが必然的に小さくなり、円すいころの大端面の設定曲率半径Ｒが小さく、つば部面圧が大きくなりやすい。加えて、加工面が小さくなることから、大型の円すいころと比較して加工条件の影響を受けやすく、円すいころの大端面の設定曲率半径と加工後の実曲率半径との比の大小により、敏感につば部面圧に影響することが判明した。
（２）ＲBASEが１００ｍｍ以下の小型の部類に属する円すいころ軸受では、円すいころが小さいので、スキューの問題は緩和される。
（３）その結果、ＲBASEが１００ｍｍ以下の小型の部類に属する円すいころ軸受では、Ｒ／ＲBASEの範囲と、設定曲率半径と加工後の実曲率半径の比の範囲の両方の範囲を適正に設定することが不可欠であるという新たな着想に至った。
【００１４】
前述の目的を達成するための技術的手段として、本発明は、内周に円錐状の軌道面を有する外輪と、外周に円錐状の軌道面を有し、この軌道面の大径側に大つば面が設けられた内輪と、前記両軌道面間に転動自在に配列された複数の円すいころと、前記円すいころを収容する保持器と、を備え、軸受使用時に前記円すいころの大端面が前記内輪の大つば面に接触して案内される円すいころ軸受において、前記円すいころの大端面の設定曲率半径をＲ、前記円すいころの円錐角の頂点から前記内輪の大つば面までの基本曲率半径をＲBASEとしたとき、前記基本曲率半径ＲBASEが１００ｍｍ以下のものであって、前記設定曲率半径Ｒと前記基本曲率半径ＲBASEとの比率Ｒ／ＲBASEを０．９０以下とすると共に、前記円すいころの大端面の実曲率半径をＲACTUALとしたとき、この実曲率半径ＲACTUALと前記設定曲率半径Ｒとの比率ＲACTUAL／Ｒが０．５を超える値であることを特徴とする。
【００１５】
上記の構成により、厳しい潤滑環境下で使用されるＲBASEが１００ｍｍ以下の小型の部類に属する円すいころ軸受において、円すいころの大端面と内輪の大つば面とのすべり接触部に適正な油膜形成を促し、円滑な回転を可能にすることができる。ここで、ＲBASEが１００ｍｍ以下の小型の部類に属する円すいころ軸受とは、具体的な軸受仕様において同等の作用効果を有する１００ｍｍを３〜５％程度超えるＲBASEの円すいころ軸受も含むものである。特許請求の範囲におけるＲBASEが１００ｍｍ以下とは、上記の意味で用いる。
【００１６】
上記の設定曲率半径Ｒと基本曲率半径ＲBASEとの比率Ｒ／ＲBASEを０．７０〜０．９０の範囲とすることが望ましい。これにより、ＲBASEが１００ｍｍ以下の小型の部類に属する円すいころ軸受において、比ＲACTUAL／Ｒによる円すいころの大端面の実曲率半径ＲACTUALの小さくなる条件下での比Ｒ／ＲBASEの下限についても明確にすることができる。
【００１７】
上記の円すいころの大端面および内輪の大つば面を超仕上げ加工面とすることにより、油膜パラメータを高め潤滑条件を向上させることができる。
【００１８】
上記の内輪の大つば面に逃げ面を形成することにより、大つば面と円すいころの大端面との接触領域への潤滑油の引き込み作用が高まり十分な油膜を形成することができる。
【００１９】
上記の内輪の軌道面および外輪の軌道面は、ストレート形状又は緩やかな円弧のフルクラウニング形状とし、円すいころの転動面は、対数クラウニング形状等の複合曲面形状であることが好ましい。これにより、円すいころと軌道面の局所的な面圧の上昇や摩耗の発生を抑制することができる。
【００２０】
上記の内輪、外輪および円すいころの少なくとも一つが、窒素富化層を有し、かつ、窒素富化層の深さが０．２ｍｍ以上であることが好ましい。これにより、クラウニング形状が存在する中で窒素富化層を適切に確保することができる。
【００２１】
上記の内輪、外輪および円すいころの少なくとも一つの軸受構成部品が、窒素富化層を有し、かつ、前記窒素富化層におけるオーステナイト結晶粒の粒度番号が１０番を超える範囲にあることが好ましい。これにより、転動疲労に対して長寿命であり、割れ強度を向上させ、経年寸法変化率も減少させることができる。
【００２２】
本発明の円すいころ軸受は、自動車のトランスミッション用、デファレンシャル用として好適である。
【発明の効果】
【００２３】
本発明によれば、厳しい潤滑環境下で使用されるＲBASEが１００ｍｍ以下の小型の部類に属する円すいころ軸受において、円すいころの大端面と内輪の大つば面とのすべり接触部に適正な油膜形成を促し、円滑な回転を可能にすることができる。
【図面の簡単な説明】
【００２４】
【図１】本発明の一実施形態に係る円すいころ軸受を示す縦断面図である。
【図２】図１の円すいころの大端面と内輪の大つば面の設計仕様を説明する縦断面図である。
【図３】図１の円すいころの大端面の曲率半径と油膜厚さの関係を示すグラフである。
【図４】図１の円すいころの大端面の詳細形状を説明する図で、（ａ）図は円すいころの部分縦断面図で、（ｂ）図は、（ａ）図のＡ部を拡大した縦断面図で、（ｃ）図は、（ｂ）図の模式図である。
【図５】機能特性の検討結果を示す表である。
【図６】図１の円すいころの形状を示す正面図である。
【図７】（ａ）図は図１の内輪の詳細形状を示す縦断面図で、（ｂ）図は（ａ）図のＤ部を拡大した縦断面図ある。
【図８】図８（ａ）の内輪の軌道面の母線方向の形状を示す模式図である。
【図９】図１の円すいころ軸受の窒素富化層の形成状態を示す縦断面図である。
【図１０】図９の円すいころを示す部分模式図である。
【図１１】図１０の円すいころの一部を拡大した模式図である。
【図１２】対数クラウニング形状を示すｙ−ｚ座標図である。
【図１３】軸受構成部品のミクロ組織、特に旧オーステナイト結晶粒界を図解した模式図である。
【図１４】円すいころ軸受の製造方法を説明するためのフローチャートである。
【図１５】図１４の熱処理工程における熱処理パターンを示す模式図である。
【図１６】図１５の熱処理パターンの変形例を示す模式図である。
【図１７】従来の焼入れ方法による軸受構成部品のミクロ組織、特に旧オーステナイト結晶粒界を図解した模式図である。
【図１８】図１の円すいころ軸受が適用された自動車用トランスミッションを示す縦断面図である。
【図１９】図１の円すいころ軸受が適用された自動車用デファレンシャルを示す縦断面図である。
【発明を実施するための形態】
【００２５】
本発明の一実施形態に係る円すいころ軸受を図１〜図２０に基づいて説明する。まず、本実施形態の円すいころ軸受の概要を図１、図６に基づいて説明する。図１は、本実施形態の円すいころ軸受の中心線から上側半分を示す縦断面図で、図５は、図１の円すいころの形状を示す正面図である。本実施形態に係る円すいころ軸受は、円すいころの転動面と、内輪の軌道面および外輪の軌道面の各円錐角の頂点が、円すいころ軸受の中心軸上の一点で一致するが、前記頂点から内輪の大つば面までの距離ＲBASEが１００ｍｍ以下の小型の部類に属するものである。
【００２６】
図１に示すように、円すいころ軸受１は、内輪１２、外輪１３、内輪１２と外輪１３との間に組込まれた円すいころ１４、円すいころ１４を保持する保持器１５からなる。内輪１２は外周に円錐状の内輪側軌道面１２ａ（以下、単に軌道面１２ａと呼ぶ。）が形成され、小径側に小つば部１２ｂが設けられ、大径側に大つば部１２ｃが設けられている。外輪１３は内周に円錐状の外輪側軌道面１３ａ（以下、単に軌道面１３ａと呼ぶ。）が形成されている。内輪１２の軌道面１２ａと外輪１３の軌道面１３ａとの間に複数の円すいころ１４が組み込まれている。各円すいころ１４は、保持器１５のポケット１５ａに収容され、円周方向等間隔に保持されている。
【００２７】
内輪１２の軌道面１２ａと大つば部１２ｃの大つば面１２ｅとが交わる隅部に研削逃げ部１２ｆが形成され、軌道面１２ａと小つば部１２ｂの小つば面１２ｄとが交わる隅部に研削逃げ部１２ｇが形成されている。このように、内輪１２の軌道面１２ａには研削逃げ部１２ｆ、１２ｇが設けられているので、軌道面１２ａの有効軌道面幅ＬＧ〔図７（ａ）参照〕は円すいころ１４の転動面１６の有効転動面幅ＬＷ（図６参照）より短い。
【００２８】
円すいころ１４の外周には、円錐状の転動面１６が形成され、小径側に小端面１４ａ、大径側に大端面１４ｂが形成され、円すいころ１４は、その大端面１４ｂが内輪１２の大つば面１２ｅで受けられる。円すいころ軸受１の使用時、大端面１４ｂは内輪１２の大つば面１２ｅに接触して案内される。円すいころ１４の転動面１６は、図６に示すように、母線方向の中央部分のストレート部１６ａと両端部のクラウニング部１６ｂ、１６ｃとからなる。ここで、ストレートとは、工業上概略形状としてのストレートであって、幾何形状であってもよい。図６に示すクラウニング部１６ｂ、１６ｃのドロップ量は誇張して図示している。クラウニング部１６ｂ、１６ｃの詳細は後述する。図１に示すように、保持器１５は、小径側環状部１５ｂと、大径側環状部１５ｃと、小径側環状部１５ｂと大径側環状部１５ｃとを軸方向に繋ぐ複数の柱部１５ｄとからなる。
【００２９】
図１に示す円すいころ１４の小端面１４ａと小つば面１２ｄとのすきまＳは０．４ｍｍ以下に設定されているので、円すいころ軸受１の組込時の馴染み回転を減らし組付け性も良好である。
【００３０】
本実施形態の円すいころ軸受１の概要は以上のとおりである。次に、本実施形態の円すいころ軸受１の特徴的な構成を図２〜図４に基づいて説明する。図２は、図１の円すいころの大端面と内輪の大つば面の設計仕様を説明する縦断面図で、図３は、図１の円すいころの大端面の曲率半径と油膜厚さの関係を示すグラフである。図４は、図１の円すいころの大端面の詳細形状を説明する図で、図４（ａ）は円すいころの部分縦断面図で、図４（ｂ）は、図４（ａ）のＡ部を拡大した縦断面図で、図４（ｃ）は、図４（ｂ）の模式図である。図４（ｂ）、図４（ｃ）では、図示を簡素化するためにハッチングを省略している。
【００３１】
図２に示すように、円すいころ１４の転動面１６と、内輪１２の軌道面１２ａおよび外輪１３の軌道面１３ａの各円錐角の頂点は、円すいころ軸受１の中心軸上の一点Ｏｖで一致する。円すいころ１４の大端面１４ｂの最適な曲率半径Ｒと、頂点Ｏｖから内輪１２の大つば面１２ｅまでの距離ＲBASEとする。このＲBASEが本実施形態の円すいころ軸受１では１００ｍｍ以下である。
【００３２】
図３に、比Ｒ／ＲBASEの関係と円すいころ１４の大端面１４ｂと内輪１２の大つば面１２ｅとの間に発生する油膜厚さの比を示す。油膜厚さは、Ｋａｒｎａの式〔以下の式（１）〕から求められる。円すいころ１４の大端面１４ｂと内輪１２の大つば面１２ｅとの間に形成される油膜厚さをｔとし、図３の縦軸は、比Ｒ／ＲBASEが０．７６のときの油膜厚さｔ0に対する比ｔ／ｔ0で示す。式（１）では、油膜厚さｔはｈで表されている。図３のように、油膜厚さｔは、比Ｒ／ＲBASEが０．７６のとき最大となり、比Ｒ／ＲBASEが０．９を越えると急激に減少する。一方、比Ｒ／ＲBASEが０．７を下回っても、油膜形成の低下度合いは鈍感である。
【数１】
2020029906.tif 000003
【００３３】
油膜厚さの最適値という面では、特許文献１の記載のとおり、比Ｒ／ＲBASEが０．７５〜０．８７の範囲であるが、円すいころ１４の大端面１４ｂの最適な曲率半径、すなわち設定曲率半径Ｒに対して、加工後の実曲率半径ＲACTUALが小さくなると、円すいころ１４の大端面１４ｂと内輪１２の大つば面１２ｅとの接触部に想定よりも大きなつば面圧を誘発し、特に、軸受サイズの小型化が要求される中で、ＲBASEが１００ｍｍ以下の小型の部類に属する円すいころ軸受における上記の問題は、工業上重要な課題であり、これに着目した。
【００３４】
そこで、円すいころ１４の大端面１４ｂの最適な曲率半径、すなわち設定曲率半径Ｒと、加工後の実曲率半径ＲACTUALとの関係を検討した。図３に示す円すいころ１４の大端面１４ｂの曲率半径Ｒは、図４（ａ）に示す円すいころ１４の大端面１４ｂが設定した理想的な球面でできていたときのＲ寸法である。詳述すると、図４（ｂ）に示すように、円すいころ１４の大端面１４ｂの端部の点Ｐ１、Ｐ２、Ｐ３、Ｐ４および点Ｐ１、Ｐ２の中点Ｐ５、点Ｐ３、Ｐ４の中点Ｐ６とすると、点Ｐ１、Ｐ５、Ｐ２を通る曲率半径Ｒ152、点Ｐ３、Ｐ６、Ｐ４を通る曲率半径Ｒ364および点Ｐ１、Ｐ５、Ｐ６、Ｐ４を通る曲率半径Ｒ1564は、Ｒ＝Ｒ152＝Ｒ364＝Ｒ1564が成り立つ理想的な単一円弧曲線である。上記において、点Ｐ１、Ｐ４は、大端面１４ｂと端面チャンファ１４ｄとの接続点であり、点Ｐ２、Ｐ３は、大端面１４ｂと逃げ部１４ｃとの接続点である。ここで、Ｒ＝Ｒ152＝Ｒ364＝Ｒ1564が成り立つ理想的な単一円弧曲線を設定曲率半径Ｒという。特許請求の範囲における設定曲率半径Ｒは上記の意味である。なお、点Ｐ２、Ｐ３の位置は、図４（ｂ）の位置に限らない。例えば、点Ｐ２は点Ｐ１側に、点Ｐ３は点Ｐ４側にわずかに（０．１ｍｍ程度）ずれた位置でもよい。
【００３５】
ところが、実際には、図４（ｃ）に示すように、研削加工時に大端面１４ｂの両端がダレることで、大端面１４ｂ全体のＲ1564に対する片側のＲ152は同一ではなく小さくできてしまう（他方の片側Ｒ364も同様である）。ここで、円すいころ１４の大端面１４ｂの加工後の片側のＲ152、Ｒ364を実曲率半径ＲACTUALという。特許請求の範囲における実曲率半径ＲACTUALは上記の意味である。
【００３６】
設定曲率半径Ｒおよび実曲率半径ＲACTUALは次のようにして求める。図４（ｃ）における大端面１４ｂ全体のＲ1564は、図４（ｂ）に示す大端面１４ｂの点Ｐ１、Ｐ５、Ｐ６、Ｐ４の４点を通る近似円である。Ｒ152、Ｒ364、Ｒ1564の測定方法について説明する。Ｒ152、Ｒ364、Ｒ1564の測定は、「株式会社ミツトヨ製表面粗さ測定機  サーフテスト」の例えば、機種名：ＳＶ−３１００を用いて測定した。測定方法は、上記測定器を用いて円すいころ１４の大端面１４ｂの母線方向の形状を出し、点Ｐ１、Ｐ２、Ｐ３、Ｐ４をプロットした後、Ｐ１、Ｐ２の中点Ｐ５およびＰ３、Ｐ４の中点Ｐ６をプロットした。片側のＲ152は点Ｐ１、Ｐ５、Ｐ２を通る円弧曲線半径として算出した（他方の片側Ｒ364も同様である）。大端面１４ｂ全体のＲ1564は、「複数回入力」というコマンドを用いて４点を取った値で近似円弧曲線半径を算出した。大端面１４ｂの母線方向の形状は、直径方向に１回の測定とした。
【００３７】
次に、設定曲率半径Ｒと実曲率半径ＲACTUALの差による影響を説明する。円すいころ１４の大端面１４ｂと内輪１２の大つば面１２ｅとの接触は、片側のＲ152、Ｒ364の部分としか接触しないので、実際の大端面１４ｂと大つば面１２ｅの接触は、設定曲率半径Ｒ（Ｒ1564）よりも小さい実曲率半径ＲACTUAL（Ｒ152、Ｒ364）となる。このため、大端面１４ｂと大つば面１２ｅとの接触面圧が上昇する。上記の問題が実際の研削加工を検証して判明した。
【００３８】
以上のような設定曲率半径Ｒと加工後の実曲率半径ＲACTUALとの関係ついて種々検討した結果、以下の分析と新たな着想によって、本実施形態の特徴的な構成に至った。
（１）ＲBASEが１００ｍｍ以下の小型の部類に属する円すいころ軸受では、これに使用する円すいころが必然的に小さくなり、円すいころの大端面の設定曲率半径Ｒが小さく、つば部面圧が大きくなりやすい。加えて、加工面が小さくなることから、大型の円すいころと比較して加工条件の影響を受けやすく、円すいころの大端面の設定曲率半径Ｒと加工後の実曲率半径ＲACTUALとの比の大小により、敏感につば部面圧に影響することが判明した。
（２）ＲBASEが１００ｍｍ以下の小型の部類に属する円すいころ軸受では、円すいころが小さいので、スキューの問題は緩和される。
（３）その結果、ＲBASEが１００ｍｍ以下の小型の部類に属する円すいころ軸受では、設定曲率半径Ｒと円すいころの円錐角の頂点から前記内輪の大つば面までの基本曲率半径ＲBASEとの比Ｒ／ＲBASEの範囲と、設定曲率半径Ｒと加工後の実曲率半径ＲACTUALの比Ｒ／ＲACTUALの範囲の双方の範囲を適正に設定することが不可欠であるという新たな着想に至った。
【００３９】
上記の着想に基づいて、比Ｒ／ＲBASEおよび比ＲACTUAL／Ｒの双方の適正範囲を見出すためにＲBASEが１００ｍｍ、８０ｍｍ、６０ｍｍの円すいころ軸受について機能特性を検討した。検討条件は以下のとおりである。
＜検討条件＞
〔軸受仕様〕・ＲBASE＝１００ｍｍ：型番４Ｔ−３０３０２（内径φ１５ｍｍ、外径φ４２ｍｍ、幅１４．２５ｍｍ）
・ＲBASE＝８０ｍｍ：型番４Ｔ−３０２０３（内径φ１７ｍｍ、外径φ４０ｍｍ、幅１３．２５ｍｍ）
・ＲBASE＝６０ｍｍ：型番４Ｔ−３０３０５Ｄ（内径φ２５ｍｍ、外径φ６２ｍｍ、幅１８．２５ｍｍ）
〔潤滑油〕：タービン油ＩＳＯ粘度グレード  ＶＧ３２
【００４０】
上記の機能特性の検討では、潤滑油は、トランスミッションによく使用されるタービン油ＩＳＯ粘度グレード  ＶＧ３２とした。ＶＧ３２の１２０℃粘度は、７．７ｃＳｔ（＝７．７ｍｍ2／ｓ）で、油膜厚さｈは式（１）より求めた。油膜厚さｈは、図３における油膜厚さｔと同じである。ＶＧ３２の１２０℃粘度は低く、潤滑状態は極めて厳しい条件となる。
【００４１】
上記のような油膜が十分でない環境で接触面圧が上昇すると、円すいころ１４の大端面１４ｂの大つば面１２ｃとの接触が不安定になり、油膜パラメータが低下する。油膜パラメータが１を切ると金属接触が始まる境界潤滑となり、急昇温の懸念が高まることが考えられる。このため、評価項目をつば部面圧と油膜パラメータとした。ここで、油膜パラメータとは、弾性流体潤滑理論により求まる油膜厚さｈと、円すいころ１４の大端面１４ｂと内輪１２の大つば面１２ｅの二乗平均粗さの合成粗さσとの比で定義されるΛ（＝ｈ／σ）である。
【００４２】
機能特性の検討結果を図５に示す。図５に示す総合評価の判定マークは、以下のとおりである。
×：ころ大端面Ｒが小さ過ぎつば面圧大のため、安定した油膜形成能力が得られず、現状  使用条件（極めて厳しい潤滑条件）では、大つば部が急昇温する場合もあるため総合評  価×となる。
△：ころ大端面Ｒが比較的小さくつば部面圧も高い。しかし、現状使用条件では使用範囲  内と言える。但し、余裕代が少ないため、総合評価△となる。
○：大つば部に安定した油膜が形成され使用上問題なく運転可能、よって総合評価〇となる。
【００４３】
図５の結果より、ＲBASEが１００ｍｍ以下の小型の部類に属する円すいころ軸受では、比Ｒ／ＲBASEが０．９０以下の範囲で、かつ比ＲACTUAL／Ｒが０．５を超える値であることにより実用可能であることが検証された。
【００４４】
また、比Ｒ／ＲBASEが０．７０〜０．９０の範囲で、かつ比ＲACTUAL／Ｒが０．５を超える値であることにより実用可能であることも検証された。この検証結果は、ＲBASEが１００ｍｍ以下の小型の部類に属する円すいころ軸受において、比Ｒ／ＲBASEが０．７を下回っても油膜形成の低下度合いは鈍感であるが、比ＲACTUAL／Ｒによる円すいころ１４の大端面１４ｂの実曲率半径ＲACTUALの小さくなる条件下での比Ｒ／ＲBASEの下限が０．７であることを見出したことに重要な意味を有する。
【００４５】
図５の結果より、ＲBASEが１００ｍｍ以下の円すいころ軸受でも、特にＲBASEが８０ｍｍ以上１００ｍｍ以下の円すいころ軸受において、比Ｒ／ＲBASEが０．７０〜０．９０の範囲で、かつ比ＲACTUAL／Ｒが０．５以上であることにより、小型化および高負荷荷重が求められる自動車用円すいころ軸受において、ころ大端面と内輪大つば面とのすべり接触部に適正な油膜が形成され、実用可能であるとの効果が確認された。
【００４６】
さらに、円すいころ１４の大端面１４ｂと内輪１２の大つば面１２ｅの表面性状について検討した。その結果として、油膜パラメータは、円すいころ１４の大端面１４ｂと内輪１２の大つば面１２ｅの合成粗さに依存するため、大端面１４ｂと大つば面１２ｅは超仕上げ加工面であることが望ましいという結論に至った。したがって、本実施形態では、大端面１４ｂと大つば面１２ｅは超仕上げ加工面としている。表面粗さは、円すいころ１４の大端面１４ｂが０．１０μｍＲａ以下で、内輪１２の大つば面１２ｅが０．０６３μｍＲａ以下である。特許請求の範囲における超仕上げ加工面は上記の表面粗さを有する。
【００４７】
次に、本実施形態に係る円すいころ軸受１の有利な構成を図９〜図１７に基づいて説明する。図９は、有利な構成としての窒素富化層の形成状態を示す縦断面図で、図１０は、図９の円すいころを示す部分模式図で、図１１は、図１０の円すいころの一部を拡大した模式図である。有利な構成として、円すいころ軸受１の内輪１２、外輪１３および円すいころ１４は、高炭素クロム鋼（例えば、ＪＩＳ規格ＳＵＪ２材）からなり、内輪１２、外輪１３、円すいころ１４の少なくとも一つの軸受構成部品は、窒素富化層を形成させるための熱処理を施している。
【００４８】
図９に示すように、内輪１２の軌道面１２ａを含む表面および外輪１３の軌道面１３ａを含む表面には窒素富化層１２Ｂ、１３Ｂが形成されている。窒素富化層１２Ｂ、１３Ｂは、図９の内輪１２、外輪１３の表面から破線で示す範囲に形成されている。窒素富化層１２Ｂ、１３Ｂは、それぞれ内輪１２の未窒化部１２Ｃおよび外輪１３の未窒化部１３Ｃより窒素濃度が高くなっている領域である。円すいころ１４の表面には窒素富化層１４Ｂが形成されている。窒素富化層１４Ｂは、円すいころ１４の未窒化部１４Ｃより窒素濃度が高くなっている領域である。窒素富化層１２Ｂ、１３Ｂ、１４Ｂは、例えば、浸炭窒化処理、窒化処理などの従来周知の任意の方法により形成できる。
【００４９】
なお、内輪１２のみに窒素富化層１２Ｂを形成してもよいし、外輪１３のみに窒素富化層１３Ｂを形成してもよいし、円すいころ１４のみに窒素富化層１４Ｂを形成してもよい。また、内輪１２、外輪１３、円すいころ１４のうちの２つに窒素富化層を形成してもよい。
【００５０】
円すいころ１４は、その表面に窒素富化層１４Ｂが形成されていると共に、転動面１６にクラウニングが形成されている。図９に示すように、円すいころ１４の転動面１６は、母線方向の中央部分のストレート部１６ａと両端部のクラウニング部１６ｂ、１６ｃとからなる。円すいころ１４の小端面１４ａとクラウニング部１６ｃとの間に端面チャンファ１４ｅが形成され、大端面１４ｂとクラウニング部１６ｂとの間に端面チャンファ１４ｂが形成されている。
【００５１】
円すいころ１４の製造工程において、窒素富化層１４Ｂを形成する処理（浸炭窒化処理）を実施するときには、円すいころ１４のクラウニングは形成されておらず、円すいころ１４の外形は、図１１に破線で示される仕上げ加工前表面１４Ｅとなっている。この状態で窒素富化層１４Ｂが形成された後、仕上げ加工として、図１１の矢印で示すように円すいころ１４の転動面１６が加工され、図１０および図１１に示すように、ストレート部１６ａおよびクラウニング部１６ｂ、１６ｃが形成された軌道面１６が得られる。
【００５２】
次に、窒素富化層の詳細について図１１および図１３を参照して説明する。図１３は、軸受構成部品のミクロ組織、特に旧オーステナイト結晶粒界を図解した模式図である。
【００５３】
[窒素富化層の厚さ]
図１１に示す円すいころ１４における窒素富化層１４Ｂの深さ、すなわち、窒素富化層１４Ｂの最表面から窒素富化層１４Ｂの底部までの距離は、０．２ｍｍ以上となっている。具体的には、端面チャンファ１４ｅとクラウニング部１６ｃとの境界点である第１測定点３１、小端面１４ａから距離Ｗが１．５ｍｍの位置である第２測定点３２、円すいころ１４の転動面１６の中央である第３測定点３３において、それぞれの位置での窒素富化層１４Ｂの深さＴ１、Ｔ２、Ｔ３が０．２ｍｍ以上となっている。ここで、窒素富化層１４Ｂの深さとは、円すいころ１４の中心線２６に直交すると共に外周側に向かう径方向における窒素富化層１４Ｂの厚さを意味する。なお、窒素富化層１４Ｂの深さＴ１、Ｔ２、Ｔ３の値は、端面チャンファ１４ｄ、１４ｅの形状やサイズ、さらに窒素富化層１４Ｂを形成する処理および仕上げ加工の条件などのプロセス条件に応じて適宜変更可能である。
【００５４】
例えば、図１１に示した例では、上述のように窒素富化層１４Ｂが形成された後に、クラウニング部１６ｃのクラウニング２２Ａが形成されることに起因して、窒素富化層１４Ｂの深さＴ２が他の深さＴ１、Ｔ３より小さくなっている。しかし、窒素富化層１４Ｂの深さＴ２においても０．２ｍｍ以上になっているので、クラウニング２２Ａが存在する中で窒素富化層１４Ｂの深さを適切に確保されている。また、上述したプロセス条件を変更することで、上記の窒素富化層１４Ｂの深さＴ１、Ｔ２、Ｔ３の値の大小関係は適宜変更することができる。
【００５５】
図９に示す内輪１２および外輪１３における窒素富化層１２Ｂ、１３Ｂについても、その最表面（軌道面）から窒素富化層１２Ｂ、１３Ｂの底部までの距離である窒素富化層１２Ｂ、１３Ｂの厚さは、０．２ｍｍ以上となっている。ここで、窒素富化層１２Ｂ、１３Ｂの厚さは、窒素富化層１２Ｂ、１３Ｂの最表面に対して垂直な方向における窒素富化層１２Ｂ、１３Ｂの底部までの距離を意味する。
【００５６】
[窒素富化層の結晶組織]
図１３に、本実施形態に係る円すいころ軸受の軸受構成部品の窒素富化層におけるミクロ組織を示す。本実施形態では窒素富化層における旧オーステナイト結晶粒径はＪＩＳ規格の粒度番号が１０以上となっており、従来の一般的な焼入れ加工品と比べて十分に微細化されている。具体的には、本実施形態の窒素富化層におけるミクロ組織では旧オーステナイト結晶粒の粒径が、図１７に示す従来の焼入れ方法によるミクロ組織と比較して２分の１以下とすることができる。これにより、転動疲労に対して長寿命であり、割れ強度を向上させ、経年寸法変化率も減少させることができる。
【００５７】
窒素富化層の特性の測定方法を説明する。
[最表面から窒素富化層の底部までの距離の測定方法]
内輪１２および外輪１３については、上記の窒素濃度の測定方法において測定対象とした断面につき、表面から深さ方向に硬度分布を測定する。測定装置としてビッカース硬さ測定機を用いることができる。内輪１２および外輪１３について、深さ方向に並ぶ複数の測定点、例えば、０．５ｍｍ間隔に配置された測定点において硬度測定を実施する。そして、ビッカース硬さがＨＶ４５０以上の領域を窒素富化層とする。
【００５８】
円すいころ１４については、図９に示す第１測定点３１での断面において、上記のように深さ方向での硬度分布を測定し、窒素富化層の領域を決定する。
【００５９】
[粒度番号の測定方法]
旧オーステナイト結晶粒径の測定方法は、ＪＩＳ規格Ｇ０５５１：２０１３に規定された方法を用いる。測定を行う断面は、窒素富化層の底部までの距離の測定方法において測定した断面とする。
【００６０】
次に、クラウニング形状の詳細について図１０〜図１２を参照して説明する。図１２はクラウニング形状の一例を示すｙ−ｚ座標図である。図１０、図１１に示す円すいころ１４のクラウニング部１６ｂ、１６ｃに形成されるクラウニングの形状は、対数曲線からなるクラウニングであり、以下のように規定される。すなわち、クラウニングのドロップ量の和は、円すいころ１４の転動面１６の母線をｙ軸とし、母線と直交する方向をｚ軸とするｙ−ｚ座標系において、Ｋ1、Ｋ2、ｚmを設計パラメータ、Ｑを荷重、Ｌを円すいころの転動面１６の有効接触部の母線方向長さ、Ｅ’を等価弾性係数、ａを円すいころの転動面の母線上にとった原点から有効接触部の端部までの長さ、Ａ＝２Ｋ1Ｑ／πＬＥ’としたとき、下記の式（２）で表される。
【００６１】
【数２】
2020029906.tif 000004
【００６２】
図１２は、対数クラウニング形状の一例を示すｙ−ｚ座標図である。円すいころ１４の母線をｙ軸とし、円すいころ１４の母線上であって内輪１２又は外輪１３と円すいころ１４の有効接触部の中央部に原点Ｏをとると共に、母線と直交する方向（半径方向）にｚ軸をとったｙ−ｚ座標系に、上記式（２）で表されるクラウニングの一例を示している。図１２において縦軸はｚ軸、横軸はｙ軸である。有効接触部は、円すいころ１２にクラウニングを形成していない場合の内輪１２又は外輪１３との接触部位である。また、円すいころ１４の各クラウニングは、通常、有効接触部の中央部を通るｚ軸に関して線対称に形成されるので、図１２では、一方のクラウニング２２Ａのみを示す。
【００６３】
荷重Ｑ、有効接触部の母線方向長さＬおよび等価弾性係数Ｅ’は、設計条件として与えられ、原点から有効接触部の端部までの長さａは、原点の位置によって定められた値である。
【００６４】
上記式（２）において、ｚ（ｙ）は、円すいころ１４の母線方向位置ｙにおけるクラウニング２２Ａのドロップ量を示しており、クラウニング２２Ａの始点Ｏ１の座標は（ａ−Ｋ2ａ，０）であるから、式（２）におけるｙの範囲は、ｙ＞（ａ−Ｋ2ａ）である。また、原点Ｏからクラウニング２２Ａの始点Ｏ１までの領域は、クラウニングが形成されていない中央部（ストレート部）であるから、０≦ｙ≦（ａ−Ｋ2ａ）のとき、ｚ（ｙ）＝０となる。
【００６５】
設計パラメータＫ1は荷重Ｑの倍率、幾何学的にはクラウニング２２Ａの曲率の程度を意味している。設計パラメータＫ2は、原点Ｏから有効接触部の端部までの母線方向長さａに対するクラウニング２２Ａの母線方向長さｙｍの割合を意味している（Ｋ2＝ｙｍ／ａ）。設計パラメータｚmは、有効接触部の端部におけるドロップ量、すなわち、クラウニング２２Ａの最大ドロップ量を意味している。
【００６６】
設計パラメータＫ1、Ｋ2、ｚｍの最適化手法として種々のものを採用することができ、例えば、Ｒｏｓｅｎｂｒｏｃｋ法等の直接探索法を採用することができる。ここで、円すいころの転動面における表面起点の損傷は面圧に依存するので、最適化の目的関数を面圧とすることにより、極めて厳しい潤滑状態における接触面の油膜切れを防止するクラウニングを得ることができる。
【００６７】
本実施形態の円すいころ１４の転動面１６は、図１０〜図１２に示すように、母線方向の中央部分のストレート部１６ａと両端部のクラウニング部１６ｂ、１６ｃとからなり、クラウニング部１６ｂ、１６ｃは対数クラウニングで形成されている。ただし、ストレート部１６ａは、直線状の他、ドロップ量が数μｍ程度のクラウニングのある概略直線状のものを含む意味で用いる。
【００６８】
本実施形態における円すいころ１４のクラウニング部１６ｂのクラウニング２２Ａは、上記の式（２）によって求められた対数クラウニングとした。ただし、上記の式（２）に限られるものではなく、他の対数クラウニング式を用いて対数曲線を求めてもよい。
【００６９】
円すいころ１４のクラウニング形状は任意の方法により測定できる。例えば、円すいころ１４のクラウニング形状を表面性状測定機により測定してもよい。
【００７０】
次に、円すいころ軸受の製造方法を説明する。図１４は、図１に示す円すいころ軸受の製造方法を説明するためのフローチャートである。図１５は、図１４の熱処理工程における熱処理パターンを示す模式図である。図１６は、図１５に示した熱処理パターンの変形例を示す模式図である。図１７は、従来の熱処理方法による軸受構成部品のミクロ組織、特に旧オーステナイト結晶粒界を図解した模式図である。
【００７１】
図１４に示すように、まず、部品準備工程Ｓ１００を実施する。この工程では、内輪１２、外輪１３、円すいころ１４、保持器１５（図１参照）などの軸受構成部品の中間部品を準備する。円すいころ１４となるべき中間部品には、まだクラウニングは形成されておらず、当該中間部品の表面は図１１の破線で示す仕上げ加工前表面１４Ｅとなっている。
【００７２】
その後、熱処理工程Ｓ２００を実施する。この工程では、上記の軸受構成部品の特性を確保するため、所定の熱処理を実施する。例えば、内輪１２、外輪１３、円すいころ１４の少なくとも１つに窒素富化層１２Ｂ、１３Ｂ、１４Ｂを形成するため、浸炭窒化処理又は窒化処理と、焼入れ処理、焼き戻し処理などを行う。この工程Ｓ２００における熱処理パターンの一例を図１５に示す。図１５は、１次焼入れおよび２次焼入れを行う方法を示す熱処理パターンを示す。図１６は、焼入れ途中で材料をＡ1変態点温度未満に冷却し、その後、再加熱して最終的に焼入れる方法を示す熱処理パターンを示す。図１５、図１６において、処理Ｔ1では、鋼の素地に炭素又は窒素を拡散させ、また炭素の溶け込みを十分に行った後、Ａ1変態点未満に冷却する。次に、図中の処理Ｔ2において、処理Ｔ1よりも低温に再加熱し、そこから油焼入れを施す。その後、例えば、加熱温度１８０℃の焼き戻し処理を実施する。
【００７３】
上記の熱処理によれば、普通焼入れ、すなわち、浸炭窒化処理に引き続いて、そのまま１回焼入れするよりも、軸受構成部品の表層部分を浸炭窒化しつつ、割れ強度を向上させ、経年寸法変化率を減少することができる。上記の熱処理工程Ｓ２００によれば、焼入れ組織となっている窒素富化層１２Ｂ、１３Ｂ、１４Ｂにおいて、旧オーステナイト結晶粒の粒径が、図１７に示す従来の焼入れ組織におけるミクロ組織と比較して２分の１以下となる、図１３に示すようなミクロ組織を得ることができる。上記の熱処理を施した軸受構成部品は、転動疲労に対して長寿命であり、割れ強度を向上させ、経年寸法変化率も減少させることができる。
【００７４】
次に、加工工程Ｓ３００を実施する。この工程では、各軸受構成部品の最終的な形状となるように、仕上げ加工（例えば、研削加工、超仕上げ加工）を行う。円すいころ１４については、図１０、１１に示すように、クラウニング２２Ａが形成され、クラウニング部１６ｂ、１６ｃを含む転動面１６および小端面１４ａ、大端面１４ｂが最終形状に仕上げられる。
【００７５】
最後に、組み立て工程Ｓ４００を実施する。この工程では、上記のように準備されて軸受構成部品を組み立てることにより、図１に示す円すいころ軸受１を得る。このようにして、本実施形態の円すいころ軸受１は製造される。
【００７６】
本実施形態の円すいころ軸受は、円すいころの転動面に対数クラウニングを施し、内輪および外輪の軌道面をストレート形状又は緩やかな単一円弧のフルクラウニング形状とする。内輪の軌道面の母線方向の形状を図７および図８に基づいて具体的に説明する。図７（ａ）は内輪の詳細形状を示す縦断面図で、図８（ｂ）は、図８（ａ）のＤ部を拡大した図で、図９は、図８の内輪の軌道面の母線方向の形状を示す模式図である。図７（ａ）、図７（ｂ）では、円すいころの大端面側の一部輪郭を２点鎖線で示す。
【００７７】
図７（ａ）、図８に示すように、内輪１２の軌道面１２ａは、緩やかな単一円弧のフルクラウニング形状に形成され、研削逃げ部１２ｆ、１２ｇに繋がっている。緩やかな単一円弧のフルクラウニングの曲率半径Ｒｃは、軌道面１２ａの両端で５μｍ程度のドロップ量が生じる極めて大きなものである。図７（ａ）に示すように、内輪１２の軌道面１２ａには研削逃げ部１２ｆ、１２ｇが設けられているので、軌道面１２ａの有効軌道面幅はＬＧとなる。
【００７８】
図７（ｂ）に示すように、大つば面１２ｅの半径方向の外側には、大つば面１２ｅに滑らかに接続する逃げ面１２ｈが形成されている。逃げ面１２ｈと円すいころ１４の大端面１４ｂとの間に形成される楔形隙間によって、潤滑油の引き込み作用を高め、十分な油膜を形成することができる。内輪１２の軌道面１２ａの母線方向の形状は、緩やかな単一円弧のフルクラウニング形状を例示したが、これに限られず、ストレート形状としてもよい。
【００７９】
以上では、内輪１２の軌道面１２ａの母線方向の形状を説明したが、外輪１３の軌道面１３ａの母線方向の形状も同様であるので、説明は省略する。
【００８０】
本実施形態の円すいころ軸受の有利な構成として、内輪１２、外輪１３および円すいころ１４が、高炭素クロム軸受鋼（例えば、ＳＵＪ２材）からなり、内輪１２、外輪１３、円すいころ１４の少なくとも一つ軸受構成部品は窒素富化層を形成させるための熱処理を施したものを説明したが、これに限られず、内輪１２および外輪１３は、クロム鋼（例えば、ＳＣＲ４３５）又はクロムモリブデン鋼（例えば、ＳＣＭ４３５）などの浸炭鋼とし、熱処理として従来からある浸炭焼入れ焼戻しを適用してもよい。
【００８１】
最後に、本実施形態に係る円すいころ軸受の好適な用途として、自動車用トランスミッションおよび自動車用デファレンシャルの概要を図１８および図１９に基づいて説明する。すなわち、本実施形態に係る円すいころ軸受１は、自動車用円すいころ軸受である。図１８は自動車用トランスミッションの要部の縦断面図で、図１９は自動車用デファレンシャルの縦断面図である。
【００８２】
図１８に、本実施形態の円すいころ軸受１を、自動車のトランスミッション３０の回転軸（ここでは入力軸３１および出力軸３２）を回転自在に支持する転がり軸受として使用した例を示す。このトランスミッション３０は、エンジンの回転が入力される入力軸３１と、入力軸３１と平行に設けられた出力軸３２と、入力軸３１から出力軸３２に回転を伝達する複数のギヤ列３３と、これらのギヤ列３３と入力軸３１又は出力軸３２との間に組み込まれた複数のクラッチ（図示省略）とを有し、そのクラッチを選択的に係合させることで使用するギヤ列３３を切り替え、これにより、入力軸３１から出力軸３２に伝達する回転の変速比を変化させるものである。出力軸３２の回転は出力ギヤ（図示省略）に出力され、その出力ギヤの回転がデファレンシャル（図示省略）に伝達される。デファレンシャルは、トランスミッション３０の出力ギヤと噛み合うリングギヤ（図示省略）を有し、出力ギヤからリングギヤに入力される回転を、左右の車輪に分配して伝達する。入力軸３１と出力軸３２は、それぞれ円すいころ軸受１で回転自在に支持されている。円すいころ軸受１の潤滑は、ケーシング３４内に溜められた潤滑油がギヤの回転により跳ね上げられて生じる潤滑油の飛沫により行われる。
【００８３】
次に、デファレンシャルを図１９に基づいて説明する。図１９は一般的な自動車のデファレンシャルの縦断面図である。デファレンシャルケース１００の入力側にドライブピニオン軸１０１が収容され、一対の円すいころ軸受１5、１6により回転自在に支持される。ドライブピニオン軸１０１は、リンクギヤ（減速大歯車）１０３とかみ合うドライブピニオンギヤ（減速小歯車）１０４が一体に設けられている。
【００８４】
リンクギヤ１０３は差動歯車ケース１０５に連結され、差動歯車ケース１０５は一対の円すいころ軸受１7、１8によりデファレンシャルケース１００に対して回転自在に支持される。差動歯車ケース１０５の内部に、一対のピニオンギヤ１０６と、これとかみ合う一対のサイドギヤ１０７とがそれぞれ配設される。ピニオンギヤ１０６はピニオン軸１０８に装着され、サイドギヤ１０７は差動歯車ケース１０５に装着されている。サイドギヤ１０７の内径部に左右のドライブシャフト（図示省略）が連結（セレーション連結等）される。本発明の実施形態に係る円すいころ軸受は、上記の円すいころ軸受１5〜１8である。駆動トルクは、ドライブピニオンギヤ１０４→リンクギヤ１０３→差動歯車ケース１０５→ピニオンギヤ１０６→サイドギヤ１０７→ドライブシャフトという経路で伝達される。
【００８５】
本発明は前述した実施形態に何ら限定されるものではなく、本発明の要旨を逸脱しない範囲内において、さらに種々の形態で実施し得ることは勿論のことであり、本発明の範囲は、特許請求の範囲によって示され、さらに特許請求の範囲に記載の均等の意味、および範囲内のすべての変更を含む。
【符号の説明】
【００８６】
１            円すいころ軸受
１２          内輪
１２Ｂ        窒素富化層
１２ａ        軌道面
１２ｂ        小つば部
１２ｃ        大つば部
１２ｄ        小つば面
１２ｅ        大つば面
１２ｈ        逃げ面
１３          外輪
１３Ｂ        窒素富化層
１３ａ        軌道面
１４          円すいころ
１４Ｂ        窒素部化層
１４ａ        小端面
１４ｂ        大端面
１５          保持器
１６          転動面
１６ａ        ストレート部
１６ｂ        クラウニング部
１６ｃ        クラウニング部
２２Ａ        クラウニング
２４Ａ        クラウニング
ＬＧ          有効軌道面幅
ＬＷ          有効転動面幅
Ｏｖ          頂点
Ｒ            設定曲率半径
ＲACTUAL       実曲率半径
ＲBASE         基本曲率半径
Ｔ１          窒素富化層の深さ
Ｔ２          窒素富化層の深さ
Ｔ３          窒素富化層の深さ
【図１】
2020029906.tif 000005
【図２】
2020029906.tif 000006
【図３】
2020029906.tif 000007
【図４】
2020029906.tif 000008
【図５】
2020029906.tif 000009
【図６】
2020029906.tif 000010
【図７】
2020029906.tif 000011
【図８】
2020029906.tif 000012
【図９】
2020029906.tif 000013
【図１０】
2020029906.tif 000014
【図１１】
2020029906.tif 000015
【図１２】
2020029906.tif 000016
【図１３】
2020029906.tif 000017
【図１４】
2020029906.tif 000018
【図１５】
2020029906.tif 000019
【図１６】
2020029906.tif 000020
【図１７】
2020029906.tif 000021
【図１８】
2020029906.tif 000022
【図１９】
2020029906.tif 000023